"単層もしくは多層フィルムであり、その層の少なくとも1層は厚さが少なくとも0.125mmであり、そしてa水溶性ポリマー、b活性成分、及び、cモノサッカリド及びジサッカリド、糖アルコール、低分子量水溶性ポリマー、ならびに、架橋カルボキシメチルセルロースの塩からなる群より選ばれるアジュバントを含む溶融押出ポリマー組成物から製造され、ただし、前記アジュバントcは前記水溶性ポリマーaとは異なる、単層もしくは多層フィルム。前記水溶性ポリマーa、前記活性成分b及び前記アジュバントcは前記ポリマー組成物の合計質量を基準として少なくとも80の量である、請求項1記載のフィルム。前記アジュバントcの量は前記ポリマー組成物の合計質量を基準として10~40である、請求項1又は2記載のフィルム。前記アジュバントcはモノサッカリドもしくはジサッカリド又は糖アルコールである、請求項1~3のいずれか1項記載のフィルム。前記活性成分bの量は前記ポリマー組成物の合計質量を基準として10~60である、請求項1~4のいずれか1項記載のフィルム。前記水溶性ポリマーはセルロースエーテル、ポリエチレンオキシド、ポリビニルピロリドン、又は、重合した状態で、アクリル酸、メタクリル酸、アクリル酸もしくはメタクリル酸の塩、酢酸ビニル、エチレンイミン又はオキシエチレンアルキルエーテルを含むポリマーである、請求項1~5のいずれか1項記載のフィルム。前記水溶性ポリマーはセルロースエーテルもしくはポリエチレンオキシド又はセルロースエーテルとポリエチレンオキシドとの組み合わせである、請求項1~6のいずれか1項記載のフィルム。前記水溶性ポリマーの量は前記ポリマー組成物の合計質量を基準として15~80である、請求項1~7のいずれか1項記載のフィルム。単層溶融押出フィルムの形態である、請求項1~8のいずれか1項記載のフィルム。ia水溶性ポリマー、b活性成分、及び、cモノサッカリド及びジサッカリド、糖アルコール、低分子量水溶性ポリマー、ならびに、架橋カルボキシメチルセルロースの塩からなる群より選ばれるアジュバント、ただし、前記アジュバントcは前記水溶性ポリマーaとは異なる、及び、所望ならば、d任意の添加剤をブレンドすること、iiそのブレンドを溶融押出に付し、厚さが少なくとも0.125mmであるフィルムを製造すること、の工程を含む、溶融押出フィルムの製造方法。前記ブレンドを溶融押出に付し、押出機ダイを出させ、ドローダウン比1.2~10で巻き取りロールを用いてフィルムに延伸し、ここで、前記ドローダウン比は押出機ダイのギャップ/巻き取りロールでの延伸フィルムの厚さの比である、請求項10記載の方法。前記ブレンドを溶融押出に付し、ドローダウン比2~7でフィルムに延伸する、請求項11記載の方法。前記ブレンドを溶融押出に付し、押出機ダイを出させ、巻き取りロールを用いてフィルムに延伸し、メルトドロー伸び率が50~5000のフィルムを提供し、ここで、メルトドロー伸び率=Vf-Vi/Vi100であり、式中、Viは押出機ダイでのフィルム速度であり、そしてVfは巻き取りロールでのフィルム速度である、請求項10~12のいずれか1項記載の方法。厚さが少なくとも0.125mmである前記フィルムを溶融押出の間又は後に1つ以上の他のフィルムと組み合わせることにより、多層フィルムを製造する、請求項10~13のいずれか1項記載の方法。急速分解性もしくは溶解性の厚いフィルムを提供する必要性がなおも存在する。急速分解性もしくは溶解性の厚いフィルムを製造すると、多量かつ制御された量の活性成分をフィルム中に取り込むことが可能になり、その活性成分は急速に解放されうる。多量かつ制御された量の活性成分の急速解放は長期にわたって必要とされている。発明の要旨本発明の1つの態様は単層もしくは多層フィルムであり、その層の少なくとも1層は厚さが少なくとも0.125mmであり、そしてa水溶性ポリマー、b活性成分、及び、cモノサッカリド及びジサッカリド、糖アルコール、低分子量水溶性ポリマー、ならびに、架橋カルボキシメチルセルロースの塩からなる群より選ばれるアジュバントを含む溶融押出ポリマー組成物から製造され、ただし、アジュバントcは水溶性ポリマーaとは異なる。本発明の別の態様は、ia水溶性ポリマー、b活性成分、及び、cモノサッカリド及びジサッカリド、糖アルコール、低分子量水溶性ポリマー、ならびに、架橋カルボキシメチルセルロースの塩からなる群より選ばれるアジュバント、ただし、アジュバントcは水溶性ポリマーaとは異なる、及び、所望ならば、d任意の添加剤をブレンドすること、iiそのブレンドを溶融押出に付し、厚さが少なくとも0.125mmであるフィルムを製造すること、の工程を含む、溶融押出フィルムの製造方法である。発明の詳細な説明単層もしくは多層フィルムの少なくとも1つの層は溶融押出され、そして厚さが少なくとも0.125mmであり、好ましくは少なくとも0.15mmであり、より好ましくは少なくとも0.20mmであり、そして、一般に、0.50mm以下であり、より好ましくは0.35mm以下であり、最も好ましくは0.30mm以下である。好ましくは、フィルムは上記の厚さである溶融押出された単層フィルムの形態である。もし、水溶性ポリマー及び活性成分に加えて、モノサッカリド及びジサッカリド、糖アルコール、低分子量水溶性ポリマー、ならびに、架橋カルボキシメチルセルロースの塩からなる群より選ばれるアジュバントが押出される組成物中に含まれるならば、上記の厚さである溶融押出フィルムの短い分解又は溶解時間は達成されうることが判った。アジュバントcは水溶性ポリマーaとは異なる。単層もしくは多層フィルムの少なくとも1つの層は溶融押出ポリマー組成物から製造され、そのポリマー組成物は、ポリマー組成物の合計質量を基準として、10~94、より好ましくは15~80、そして最も好ましくは20~70の水溶性ポリマーa、好ましくは1~80、より好ましくは10~60、そして最も好ましくは20~40の活性成分b、及び、好ましくは5~50、より好ましくは10~40、そして最も好ましくは20~30のアジュバントcを含む。溶融押出ポリマー組成物は組成物の成分a、b及びcとは異なる任意の添加剤dを含むことができる。任意の添加剤dの量は、溶融押出ポリマー組成物の合計質量を基準として、一般に、0~50、典型的には0~45、より典型的には10~40である。水溶性ポリマーa、活性成分b及びアジュバントcの合計量は、ポリマー組成物の合計質量を基準として、好ましくは少なくとも70、より好ましくは少なくとも80、そして最も好ましくは少なくとも90である。溶融押出ポリマー組成物は1種以上の水溶性ポリマーa、1種以上の活性成分b、1種以上のアジュバントc及び1種以上の任意の添加剤dを含むことができるが、その合計量は一般に上記の範囲内にある。水溶性ポリマーaは、好ましくは、水中の溶解度が25°C及び1気圧で100gの蒸留水中に少なくとも1gであり、より好ましくは少なくとも3gであり、最も好ましくは少なくとも5gである。水溶性ポリマーaは、好ましくは、1種以上のポリサッカリド、ゼラチン、ポリアスパラギン酸又はポリグルタミン酸などのポリアミノ酸、ポリ乳酸又はこのような重合酸の塩、又は、重量平均分子量が少なくとも10,000であるエチレンオキシドホモポリマー及びコポリマーなどのポリアルキレンオキシド、及び、アクリル酸、メタクリル酸もしくはその塩などの不飽和酸もしくはその塩、アクリルアミドなどの不飽和アミド、ビニルエステル、ビニルアルコール、ビニル酢酸などのアセテート、エチレンイミンなどのアルキレンイミン、オキシエチレンアルキルエーテル、ビニルピロリドン、ビニルオキサゾリドン、ビニルメチルオキサゾリドン、エチレンスルホン酸、ビニルアミン、ビニルピリジン、エチレン系不飽和スルフェートもしくはスルホネートを重合形態で含むホモポリマー及びコポリマーから選ばれる1種以上の合成ポリマー、あるいは、これらの1種以上のポリマーの組み合わせから選ばれる。水溶性ポリマーaは、一般に、重量平均分子量が少なくとも50,000g/モルであり、好ましくは少なくとも60,000g/モルであり、より好ましくは少なくとも80,000g/モルである。重量平均分子量の好ましい上限は大まかにポリマーのタイプによる。一般に、水溶性ポリマーの重量平均分子量は10,000,000g/モル以下であり、好ましくは8,000,000g/モル以下であり、より好ましくは5,000,000g/モル以下である。重量平均分子量は標準試験法ASTMD-4001-932006に従って光散乱によって決定されうる。1つの好ましいタイプの水溶性ポリマーaはポリサッカリドである。ポリサッカリドの例としては、アラビアガム、キサンタンガム、カラヤガム、トラガカントガム、ガティガム、カラギーナン、デキストラン、アルギネート、寒天、ジェランガム、ガラクトマンナン、たとえば、グアーガム、ペクチン、デンプン、デンプン誘導体、グアー誘導体及びキサンタン誘導体が挙げられる。デンプン誘導体、グアー誘導体及びキサンタン誘導体は、欧州特許EP0504870B、第3頁、第25~56行目及び第4頁、第1~30行目により詳細に説明されている。有用なデンプン誘導体は、たとえば、ヒドロキシプロピルデンプン又はカルボキシメチルデンプンなどのデンプンエーテルである。有用なグアー誘導体は、たとえば、カルボキシメチルグアー、ヒドロキシプロピルグアー、カルボキシメチルヒドロキシプロピルグアー又はカチオン化グアーである。好ましいヒドロキシプロピルグアー及びその製造は、米国特許第4,645,812号明細書、カラム4~6に記載されている。好ましいポリサッカリドはセルロースエステル又はセルロースエーテルである。好ましいセルロースエーテルはカルボキシメチルセルロースなどのカルボキシC1C3アルキルセルロース、カルボキシメチルヒドロキシエチルセルロースなどのカルボキシC1C3アルキルヒドロキシC1C3アルキルセルロース、メチルセルロースなどのC1C3アルキルセルロース、ヒドロキシエチルメチルセルロース、ヒドロキシプロピルメチルセルロース又はエチルヒドロキシエチルセルロースなどのC1C3アルキルヒドロキシC1-3アルキルセルロース、ヒドロキシエチルセルロース又はヒドロキシプロピルセルロースなどのヒドロキシC1-3アルキルセルロース、ヒドロキシエチルヒドロキシプロピルセルロース又はアルコキシヒドロキシエチルヒドロキシプロピルセルロースアルコキシ基は直鎖又は枝分かれ鎖であり、2~8個の炭素原子を含むなどの混合ヒドロキシC1C3アルキルセルロースである。最も好ましくは、組成物は、メチル置換度DSmethoxylが1.2~2.2であり、好ましくは1.5~2.0であるメチルセルロース、又は、DSmethoxylが0.9~2.2であり、好ましくは1.1~2.0であり、MShydroxypropoxylが0.02~2.0であり、好ましくは0.1~1.2であるヒドロキシプロピルメチルセルロースなどの水溶性セルロースエーテルを含む、一般に、ポリサッカリドの重量平均分子量は50,000g/モル~5,000,000g/モル、好ましくは60,000g/モル~500,000g/モル、より好ましくは80,000g/モル~300,000g/モルである。別の好ましいタイプの水溶性ポリマーaはポリエチレンオキシドである。用語ポリエチレンオキシドとは、本明細書中に使用するときに、エチレンオキシドのホモポリマー及びコポリマーを包含する。エチレンコポリマーは、エチレンオキシドと少なくとも1種の他のオキシド、たとえば、1,2-シクロヘキセンエポキシド、1,2-ブテンエポキシド、アリルグリシジルエーテル、グリシジルメタクリレート、エピクロロヒドリン、1,3-ブタジエンジエポキシド、スチレンオキシド、4-ビニル-1-シクロヘキセン1,2-エポキシド、4-2-トリメトキシシリルエチル-1,2-エポキシシクロヘキセン及び4-ビニル-1-シクロヘキセンジエポキシドであって、好ましくは、プロピレンオキシド、1,2-ブテンエポキシド又はイソブチレンオキシドなどのアルキレンオキシドとを混合したものを重合させることにより製造されるランダムコポリマーであることができる。他の有用なエチレンオキシドコポリマーは、第一のモノマーのほぼ全量の消費が次のモノマーの付加の前に起こる、エチレンオキシドと少なくとも1種の他のアルキレンオキシドとの逐次付加により生じるブロックコポリマーである。又は、エチレンオキシドコポリマーは、共重合した状態で、エチレンオキシド及び、メチルアクリレート、エチルアクリレート、カプロラクトン、エチレンカーボネート、トリメチレンカーボネート、1,3-ジオキソラン、二酸化炭素、硫化カルボニル、テトラヒドロフラン、メチルイソシアネート又はイソシアン化メチルなどの他の共重合性モノマーを含むことができる。好ましいエチレンオキシドコポリマーは、エチレンオキシドとエピクロロヒドリンとのコポリマー又はエチレンオキシドとシクロヘキセンオキシドとのコポリマーである。エチレンオキシドコポリマーは、一般に、少なくとも約50モル、好ましくは少なくとも約70モル、より好ましくは少なくとも約85モルのエチレンオキシド単位を含む。最も好ましいエチレンオキシドポリマーはエチレンオキシドホモポリマーである。ポリエチレンオキシドは、好ましくは重量平均分子量が50,000g/モル~10,000,000g/モル、より好ましくは60,000g/モル~8,000,000g/モル、最も好ましくは80,000g/モル~5,000,000g/モルである。本組成物に有用なポリエチレンオキシドはTheDowChemicalCompanyから市販されている。使用されるポリエチレンオキシドの平均分子量は、一般に、選択される加工条件に影響を及ぼすであろう。約5,000,000g/モルを超えるような非常に高い平均分子量のポリエチレンオキシドは、一般に、約5,000,000g/モル以下の平均分子量のポリエチレンオキシドよりもより高い加工温度、トルク及び/又は圧力を押出加工に要求するであろう。より好ましくは、水溶性ポリマーaは上記のセルロースエーテル又は上記のポリエチレンオキシド、ポリビニルピロリドン、又は、重合した状態で、アクリル酸、メタクリル酸、アクリル酸もしくはメタクリル酸の塩、酢酸ビニル、エチレンイミン又はオキシエチレンアルキルエーテルを含むポリマーである。最も好ましくは、上記のセルロースエーテルもしくは上記のポリエチレンオキシド又はセルロースエーテルとポリエチレンオキシドとの組み合わせは本発明のフィルムの製造に使用される。多種の活性成分は本発明のフィルム中に含まれてよく、その活性成分には好ましくは生体活性成分、特に、ビタミン、ハーバル及びミネラルサプリメント、口腔ケア成分及び薬剤などの健康関連生体活性成分が挙げられるが、健康に直接的に関係のない活性成分、たとえば、香味剤、着色剤、味覚遮蔽性化合物、化粧品有効成分又は農業活性成分も挙げられる。活性成分は疎水性化合物、親水性化合物及び両親媒性化合物を含む。活性成分が組成物の所与の成分中に可溶性である必要はない。活性成分は組成物のポリマーマトリックス中に溶解することができ、部分的に溶解することができ又は懸濁することができる。活性成分は、一般に、使用される溶融押出加工条件の間に安定であるべきである。安定とは、活性成分の有意な部分は溶融押出加工にわたって有意に崩壊せず又は分解しないであろうことを意味する。得られるフィルムは、フィルムの所与の領域が高濃度の活性成分を含み、そのため、より少数のフィルム片が治療投与に要求されるという利点がある。さらに、フィルム中のより高い活性成分濃度は活性成分のより速い利用可能性を提供する。というのは、フィルムが分解する前に溶解しなければならないポリマーの量がより少量であるからである。溶融押出される組成物中に取り込まれうる活性成分は下記適応症を治療するために使用でき、その適応症は、たとえば、限定するわけではないが、炎症、痛風、高コレステロール血症、微生物感染、エイズAIDS、結核、真菌感染症、アメーバ感染症、寄生虫感染症、癌、腫瘍、臓器拒絶反応、糖尿病、心不全、関節炎、喘息、疼痛、うっ血、尿路感染症、膣感染症、発作関連疾患、うつ病、精神病、痙攣、糖尿病、血液凝固、高血圧及び受胎調節などである。本発明のフィルムにより投与されうる活性成分の例は、アセブトロール、アセチルシステイン、アセチルサリチル酸、アシクロビル、アルプラゾラム、アルファカルシドール、アラントイン、アロプリノール、アンブロキソール、アミカシン、アミロライド、アミノ酢酸、アミオダロン、アミトリプチリン、アムロジピン、アモキシシリン、アンピシリン、アスコルビン酸、アスパルテーム、アステミゾール、アテノロール、ベクロメタゾン、ベンセラジド、ベンザルコニウムヒドロクロリド、ベンゾカイン、安息香酸、ベタメタゾン、ベザフィブラート、ビオチン、ビペリデン、ビソプロロール、ブロマゼパム、ブロムヘキシン、ブロモクリプチン、ブデソニド、ブフェキサマク、ブフロメジル、ブスピロン、カフェイン、樟脳、カプトプリル、カルバマゼピン、カルビドパ、カルボプラチン、セファクロルcefachlor、セファレキシン、セファドロキシル、セファゾリンcefazoline、セフィキシム、セフォタキシム、セフタジジム、セフトリアキソン、セフロキシム、セレギリン、クロラムフェニコール、クロルヘキシジン、クロルフェニラミン、クロルタリドン、コリン、シクロスポリン、シラスタチン、シメチジン、シプロフロキサシン、シサプリド、シスプラチン、クラリスロマイシン、クラブラン酸、クロミプラミン、クロナゼパム、クロニジン、クロトリマゾール、コデイン、コレスチラミン、クロモグリク酸、シアノコバラミン、シプロテロン、デソゲストレル、デキサメタゾン、デクスパンテノール、デキストロメトルファン、デキストロプロポキシフェンdextropropoxiphene、ジアゼパム、ジクロフェナク、ジゴキシン、ジヒドロコデイン、ジヒドロエルゴタミン、ジヒドロエルゴトキシン、ジルチアゼム、ジフェンヒドラミン、ジピリダモール、ジピロン、ジソピラミド、ドンペリドン、ドーパミン、ドキシサイクリン、エナラプリル、エフェドリン、エピネフリン、エルゴカルシフェロール、エルゴタミン、エリスロマイシン、エストラジオール、エチニルエストラジオール、エトポシド、ユーカリ、ファモチジン、フェロジピン、フェノフィブラート、フェノテロール、フェンタニル、フラビンモノヌクレオチド、フルコナゾール、フルナリジン、フルオロウラシル、フルオキセチン、フルルビプロフェン、フロセミド、ガロパミル、ゲムフィブロジル、ゲンタマイシン、イチョウ、グリベンクラミド、グリピジド、クロザピン、カンゾウグラブラ、グリセオフルビン、グアイフェネシン、ハロペリドール、ヘパリン、ヒアルロン酸、ヒドロクロロチアジド、ヒドロコドン、ヒドロコルチゾン、ヒドロモルフォン、水酸化イプラトロピウム、イブプロフェン、イミペネム、インドメタシン、イオヘキソール、イオパミドール、硝酸イソソルビド、一硝酸イソソルビド、イソトレチノイン、イトラコナゾール、ケトチフェン、ケトコナゾール、ケトプロフェン、ケトロラク、ラベタロール、ラクツロース、レシチン、レボカルニチン、レボドパ、レボグルタミド、レボノルゲストレル、レボチロキシン、リドカイン、リパーゼ、イミプラミン、リシノプリル、ロペラミド、ロラゼパム、ロバスタチン、メドロキシプロゲステロン、メントール、メトトレキサート、メチルドパ、メチルプレドニゾロン、メトクロプラミド、メトプロロール、ミコナゾール、ミダゾラム、ミノサイクリン、ミノキシジル、ミソプロストール、モルヒネ、マルチビタミン混合物又は組合せ及び鉱物塩、Nメチルエフェドリン、ナフチドロフリル、ナプロキセン、ネオマイシン、ニカルジピン、ニセルゴリン、ニコチン酸アミド、ニコチン、ニコチン酸、ニフェジピン、ニモジピン、ニトラゼパム、ニトレンジピン、ニザチジン、ノルエチステロン、ノルフロキサシン、ノルゲストレル、ノルトリプチリン、ナイスタチン、オフロキサシン、オメプラゾール、オンダンセトロン、パンクレアチン、パンテノール、パントテン酸、パラセタモール、ペニシリンG、ペニシリンV、フェノバルビタール、ペントキシフィリン、フェノキシメチルペニシリン、フェニレフリン、フェニルプロパノールアミン、フェニトイン、ピロキシカム、ポリミキシンB、ポビドンヨード、プラバスタチン、プラゼパム、プラゾシン、プレドニゾロン、プレドニゾン、ブロモクリプチン、プロパフェノン、プロプラノロール、プロキシフィリン、プソイドエフェドリン、ピリドキシン、キニジン、ラミプリル、ラニチジン、レセルピン、レチノール、リボフラビン、リファンピシン、ルトシド、サッカリン、サルブタモール、サルカトニンsalcatonin、サリチル酸、シンバスタチン、ソマトロピン、ソタロール、スピロノラクトン、スクラルファート、スルバクタム、スルファメトキサゾール、スルファサラジン、スルピリド、タモキシフェン、テガフール、テプレノン、テラゾシン、テルブタリン、テルフェナジン、テトラサイクリン、テオフィリン、チアミン、チクロピジン、チモロール、トラネキサム酸、トレチノイン、トリアムシノロンアセトニド、トリアムテレン、トリメトプリム、トロキセルチン、ウラシル、バルプロ酸、バンコマイシン、ベラパミル、ビタミンE、フォリン酸及びジドブジンである。好ましい活性成分はイブプロフェンラセミ体、エナンチオマー又は濃縮エナンチオマーとして、ケトプロフェン、フルルビプロフェン、アセチルサリチル酸、ベラパミル、パラセタモール、ニフェジピン、カプトプリル、オメプラゾール、ラニチジン、トラマドール、シクロスポリン、トランドラプリル及び治療用ペプチドである。鎮痛薬としては、アヘン及びオキシコドンOxycontin登録商標として入手可能などのアヘン誘導体、イブプロフェン、アスピリン、アセトアミノフェン及びそれらの組み合わせであって、場合によりカフェインが含まれうるものが挙げられる。本発明における使用のための他の好ましい活性成分としては、イモジウムimmodiumADなどの下痢止め剤、抗ヒスタミン薬、鎮咳薬、うっ血除去薬、ビタミン及び息フレッシュナーが挙げられる。風邪、痛み、発熱、咳、うっ血、鼻水及びアレルギーのために、単独又は組み合わせで使用される一般的な薬、たとえば、アセトアミノフェン、マレイン酸クロルフェニラミン、デキストロメトルファン、プソイドエフェドリンHCl及びジフェンヒドラミンは、本発明のフィルム組成物に含まれてよい。アルプラゾラムなどの抗不安薬、クロゾピンclozopin及びハロペリドールなどの抗精神薬、ジシクロフェナクスdicyclofenacs及びエトドラクなどの非ステロイド性抗炎症剤NSAID、ロラタジン、アステミゾール、ナブメトン及びクレマスチンなどの抗ヒスタミン薬、塩酸グラニセトロン及びナビロンなどの抗嘔吐薬、Bentolin登録商標、硫酸アルブテロールalbuterolsulfateなどの気管支拡張薬、塩酸フルオキセチン、塩酸セルトラリン及び塩酸パロキセチンparoxtinehydrochlorideなどの抗うつ剤、Imigra登録商標などの抗片頭痛薬、エナラプリラート、カプトプリル及びリジノプリルなどのACE阻害剤、ニセルゴリンなどの抗アルツハイマー剤、及び、ニフェジピン及び塩酸ベラパミルなどのCaHアンタゴニストもここでの使用を期待できる。活性制酸成分としては、限定するわけではないが、下記のものが挙げられる:水酸化アルミニウム、ジヒドロキシアルミニウムアミノアセテート、アミノ酢酸、リン酸アルミニウム、ジヒドロキシアルミニウム炭酸ナトリウム、重炭酸塩、アルミン酸ビスマス、炭酸ビスマス、次炭酸ビスマス、次没食子酸ビスマス、次硝酸ビスマス、ビスマスサブシリシレートbismuthsubsilysilate、炭酸カルシウム、リン酸カルシウム、クエン酸イオン酸又は塩、アミノ酢酸、水和マグネシウムアルミネートスルフェート、マガルドレート、ケイ酸アルミン酸マグネシウム、炭酸マグネシウム、マグネシウムグリシネート、水酸化マグネシウム、酸化マグネシウム、三ケイ酸マグネシウム、乳固形分、第一リン酸カルシウムアルミニウムもしくは第二リン酸カルシウムアルミニウムaluminummonoordibasiccalciumphosphate、リン酸三カルシウム、炭酸水素カリウム、酒石酸ナトリウム、炭酸水素ナトリウム、マグネシウムアルミノシリケート、酒石酸及びその塩。化粧品活性成分としては、メントール、他の風味剤又は香料などの息清浄化合物、特に、口腔衛生のために使用されているもの、ならびに、第四級アンモニウム塩基などの歯科及び口腔洗浄に使用される活性剤を挙げることができる。風味剤の効果は、酒石酸、クエン酸、バニリンなどの風味向上剤を使用して向上させることができる。本発明で使用可能なそのような栄養サプリメントの範囲の例としては、限定するわけではないが、とりわけ、チェリー抽出物、イチョウ抽出物、カバカバ抽出物、高麗人参抽出物、ノコギリヤシ抽出物、クランベリーもしくはブルーベリー抽出物、トマト抽出物、冬虫夏草抽出物、ソウザクロ、エルダーベリー、ならびに、全ベリーファミリー、ストロベリー、ラズベリー、チェリー、ブラックラズベリー、ボイセンベリーなど、硫酸グルコサミン、ピコリン酸クロム、ミルクアザミ抽出物、ブドウ種子抽出物、麻黄抽出物、コエンザイムQ10、水溶性ビタミン、たとえば、ビタミンCナイアシン、ビタミンBl及びビタミンB12、および脂溶性ビタミン、たとえば、ビタミンA、D、E及びK、ミネラル、たとえば、カルシウム、マグネシウム、亜鉛などが挙げられる。溶融押出されるポリマー組成物中に含むのに特に適する活性成分の例はイブプロフェン、ケトプロフェン、ニフェジピン及びアセトアミノフェンである。本発明のフィルムは、モノサッカリド及びジサッカリド、糖アルコール、低分子量水溶性ポリマー、ならびに、架橋カルボキシメチルセルロースの塩からなる群より選ばれるアジュバントcをさらに含む。アジュバントcは水溶性ポリマーaとは異なる。適切なモノサッカリド及びジサッカリドはガラクトース、フルクトース、デキストロース、マンノース、マルトース、イソマルツロース、ラクトース又はスクロースである。ラクトースは好ましい。糖アルコールの例はマンニトール、キシリトール、ソルビトール、アドニトール、ズルシトール、ペンチトール及びヘキシトールである。マンニトールは好ましい。ナトリウム塩は架橋カルボキシメチルセルロースの最も好ましい塩である。適切な低分子量水溶性ポリマーは、水溶性高分子aに関して上記にリストしたタイプのものであるが、アジュバントcとして使用される水溶性ポリマーは重量平均分子量が40,000g/モル未満であり、好ましくは35,000g/モル未満であり、より好ましくは20,000g/モル未満である。重量平均分子量は標準試験方法ASTMD-4001-932006に従って光散乱によって決定することができる。本発明のフィルムは、1種以上の充填剤、顔料、着色剤、潤滑剤、可塑剤、酸化防止剤などの安定剤、スリップ剤及びアンチブロック剤などの1種以上の任意の添加剤dを含むことができる。しかしながら、本発明の一つの利点は、本発明のフィルムを調製するために溶融押出されるポリマー組成物中に1種以上の潤滑剤又は可塑剤又は安定剤又はスリップ剤又はアンチブロック剤を取り込む必要がないことである。溶融押出フィルムの製造方法は、ia1種以上の水溶性ポリマー、b1種以上の活性成分、c1種以上の上記のアジュバント、及び、所望ならば、d1種以上の任意の添加剤の成分をブレンドすること、及び、iiそのブレンドを溶融押出に付し、厚さが少なくとも0.125mmであるフィルムを製造すること、の工程を含む。本明細書中に記載されるa、b、c及び任意にdのブレンドは、一般に、溶融押出性溶融押出可能である。本明細書中に使用するときに、用語溶融押出性溶融押出可能は、溶融押出されうる、特にホットメルト押出されうる化合物又は組成物を指す。ホットメルト押出性ポリマー組成物は、粉末又は顆粒などの粒状形態でないときに、25°C及び大気圧にて十分に剛性であるが、高温又は高圧下に変形可能であり又は半液体状態を形成することが可能であるものであり、その高温又は高圧とは25°Cを超える温度又は大気圧を超える圧力を意味する。本発明のフィルムを製造するために使用されるポリマー組成物は、ホットメルト押出可能にするために可塑剤を含める必要はないが、可塑剤は追加成分として含まれてよい。可塑剤はホットメルト押出プロセスの間のより低い加工温度、押出機トルク及び圧力を可能とするように活性剤組成物のガラス転移温度又は軟化点を下げることができるはずである。可塑剤は、また、一般に、ポリマーメルトの粘度を低下させることができ、それによってホットメルト押出の間のより低い加工温度及び押出機トルクを可能にする。有用な可塑剤は、たとえば、セタノール、トリグリセリド、ポリオキシエチレンポリオキシプロピレングリコールPluronic、トリアセチン又はクエン酸トリエチルである。約5,000,000g/モルを超えるような非常に高い分子量の水溶性ポリマーを使用する際に、可塑剤は有利に含まれる。上記の成分a、b、c及び場合によりdは好ましくは粒子の形態で、より好ましくは粉末化された形態で混合される。成分a、b、c及び場合によりdは溶融押出に使用されるデバイス中にブレンドをフィードする前に事前混合されてよい。溶融押出に有用なデバイス、特に、有用な押出機は当該技術分野において知られている。又は、成分a、b、c及び場合によりdは加熱工程の前又はその間に押出機中に別々にフィードされそしてデバイス中でブレンドされてよい。本発明のある実施形態において、混合物、又は、押出機中で混合される成分は液体材料を含むことができるが、ドライフィードが本発明の溶融押出方法において有利に使用される。押出機中にフィードされた組成物又は成分はその組成物又はその少なくとも1種以上の成分を溶融し又は軟化させる温度で押出機の加熱領域を通過され、活性成分が全体にわたって分散されたブレンドが形成する。そのブレンドを溶融押出に付し、巻き取りロールを用いて押出機ダイを出させる。典型的な押出溶融温度は50~210°Cであり、好ましくは70~200°Cであり、より好ましくは100~190°Cである。操作温度範囲は加工の間の組成物の活性成分及びその他の成分の崩壊又は分解を最少限とするように選択されるべきである。本発明を実施するために使用される押出機は、好ましくは、ドライフィードを取り扱うようになっており、そして、固形分輸送領域、1つ又は複数の加熱領域及び押出ダイを有する市販モデルである。押出機が複数の別個の温度制御可能な加熱領域を有することは特に有利である。単軸もしくは多軸スクリュー押出機、好ましくは2軸スクリュー押出機は本発明の溶融押出プロセス中に使用されうる。押出機ダイのギャップは好ましくは0.40~1.5mm、より好ましくは0.55~1.4mmであり、最も好ましくは0.64~1.2mmである。ダイは当該技術分野において知られているいかなる形状であってもよく、たとえば、正方形、長方形又は環状であってよい。溶融された又は軟化された混合物は、好ましくは、メルトドロー伸び率が50~5000であり、より好ましくは100~2500であり、最も好ましくは250~750である。メルトドロー伸び率は等式Vf-Vi/Vi100で表され、式中、Viは押出機ダイでのフィルム速度であり、そしてVfは巻き取りロールでのフィルム速度である。キャスティングロール又はチルロールとも呼ばれる巻き取りロールはダイを出た後に溶融配合物が接触する最初の表面である。ロール回転速度は所望のフィルム厚さ及び押出材料からのドローダウンレートを提供するように制御される。押出物は成形されて、好ましくは延伸されて、所望の厚さ、すなわち、少なくとも0.125mmの厚さのフィルムとされる。少なくとも、上記の質量比の上記の成分a、b、c及び場合によりdは、一般に、押出物が1.2~10、好ましくは1.5~8、より好ましくは2~7のドローダウン比でフィルムへと延伸されうるのに十分な溶融強度のメルトを形成する。本明細書中に使用するときに、用語ドローダウン比は押出機ダイのギャップ/巻き取りロールでの延伸フィルムの厚さの比である。もし多層フィルムを製造しようとするならば、成形フィルムを、それがまだ温かいもしくは熱い間に又はそれを冷却した後に、他のフィルム層と合わせることができる。代わりに、1つ以上の層が上記の成分a、b、c及び場合によりdを含むポリマー組成物から製造される溶融押出多層フィルムは同時押出により製造できる。単層又は多層フィルムは当該技術分野において知られている方法により投与形態に切断されうる。本発明を以下の実施例によりさらに説明し、その実施例は本発明の範囲を限定するものと解釈されるべきでない。特に指示がないかぎり、すべての部及び百分率は質量基準である。例下記の手順によりフィルム溶解試験を行う。試験をガラスペトリ皿中で行う70×50mm。フィルム試料を押出ストリップから34mm×22mmの長方形に切断する。各フィルム試料の実際の厚さを試験前に測定する。5mlの脱イオン水37°Cを皿に加える。その後、フィルムをこの水の上に配置する。その後、20mlの追加の37°Cの脱イオン水を皿に加える合計で25ml。最後の水が添加されたときにタイマーを開始する。フィルム一体性を視覚的にモニターする。10秒ごとに皿をゆっくりと旋回させる。分解時間はフィルムがバラバラになり始める時間である形状又はサイズのいずれかの観測可能な変化。溶解時間はフィルムが完全に溶解するときの時間である破片が見えない。サンプルは3回測定しそして平均して、平均分解時間及び平均溶解時間を決定した。例1成分AはPOLYOXWSRN80NFである。この材料はポリエチレンオキシドポリマーであり、分子量が200,000g/モルである。成分Bはイブプロフェンである。成分Cはマンニトールである。これらの材料を552520比で10分間、実験室V-ブレンダーを用いてブレンドした。125インチ直径及び長さ/直径比241の汎用スクリューを備えたDavisStandard押出機を用いてフィルム押出を行った。押出機は、ダイギャップが0025インチである8インチ幅キャストフィルムダイを備えていた。押出フィルムをダイから引き抜き、垂直3ロールスタックを用いて冷却した。MokonCompuMate100コントローラを用いてスチールキャスティングロールを145°Cで制御した。押出機のセットポイントは以下のとおりであったバレル領域170°C、バレル領域2140°C、バレル領域3150°C、ダイ領域1150°C、ダイ領域2150°C。押出機のスクリュー速度は25rpmであった。配合物を押出機に25kg時の速度でKtronモデルKCLKT20フィーダーを重量モードで用いてフィードした。0262mm厚さのフィルムを製造した。巻き取りロール速度は2フィート0.6m/分であり、フィルム幅は5.2インチ132mmであった。フィルム溶解を上記の試験手順により行った。64秒の平均分解時間及び350秒の平均溶解時間を測定した。比較例:成分AはPOLYOXWSRN80NFである。この材料はポリエチレンオキシドポリマーであり、分子量が200,000g/モルである。成分Bはイブプロフェンである。これらの材料を7525比で実験室V-ブレンダーを用いて10分間ブレンドした。例1と同一の押出機を用いてフィルム押出を行った。押出機のセットポイントは以下のとおりであったバレル領域170°C、バレル領域2130°C、バレル領域3140°C、ダイ領域1140°C、ダイ領域2140°C。押出機のスクリュー速度は25rpmであった。配合物を押出機に25kg時の速度でKtronモデルKCLKT20フィーダーを重量モードで用いてフィードした。0269mm厚さのフィルムを製造した。巻き取りロール速度は2フィート0.6m/分であり、フィルム幅は4.8インチ122mmであった。フィルム溶解を上記の試験手順により行った。77秒の平均分解時間及び546秒の平均溶解時間を測定した。表1は本発明のフィルム及び比較フィルムのフィルム特性の比較を要約している。結果は、驚くべきことに、活性成分の急速解放性を有する長らく探究されてきた厚いフィルムが溶融押出ポリマー組成物で達成されうることを示す。より速い溶解性を示す活性成分を含む厚いフィルムは記載されたアジュバントを含ませることにより製造できる。水溶性ポリマーa及び活性成分bのみを含む、同様の製造条件を用いたフィルムは活性成分の有効な輸送に望まれるよりもゆっくりと溶解する。"